(57)【要約】  本発明は、柔軟材料から形成され、かつ、消臭活性成分Ｃを含むシリコーンゲルを充填材料として含有する密閉エンベロープＡを有する外用人工乳房、痂皮形成防止クッション又は痂皮形成防止マットレスなどの物品に関するものである。【特許請求の範囲】
【請求項１】
柔軟材料、好ましくはポリウレタン系プラスチックフィルム型又はシリコーンエラストマー型の柔軟材料から形成された密閉エンベロープＡを含む物品であって、該密閉エンベロープＡは、ヒドロシリル化によりゲルに架橋できるシリコーン組成物Ｂを架橋することによって得られたシリコーンゲルを充填材料として含有し、該シリコーン組成物Ｂがアルミノシリケート、シクロデキストリン及び開いた又は閉じたかご形構造を有する化合物よりなる群から選択される少なくとも１種の消臭活性成分Ｃを含むことを特徴とする、前記物品。
【請求項２】
外用人工乳房、痂皮形成防止クッション又は痂皮形成防止マットレスであることを特徴とする、請求項１に記載の物品。
【請求項３】
前記アルミノシリケートがゼオライト、好ましくはゼオライトであることを特徴とする、請求項１に記載の物品。
【請求項４】
ヒドロシリル化によってゲルに架橋できる前記シリコーン組成物Ｂが、前記消臭成分Ｃを、該シリコーン組成物Ｂの総重量に対して１重量％まで、好ましくは０．５重量％まで、さらに好ましくは０．０１重量％〜０．１重量％含有することを特徴とする、請求項１に記載の物品。
【請求項５】
少なくとも１種のアルミノシリケートの、整形外科用途などのためのプラスチック製再建プロテーゼ又はクッション用のシリコーンゲルにおける消臭活性成分Ｃとしての使用。
【請求項６】
少なくとも１種のアルミノシリケートの外用義乳房、痂皮形成防止クッション又は痂皮形成防止マットレス用のシリコーンゲルにおける消臭活性成分Ｃとしての使用。
【請求項７】
前記アルミノシリケートがゼオライト、好ましくは合成ゼオライトであることを特徴とする、請求項６に記載の使用。
【発明の詳細な説明】
【技術分野】
【０００１】
本発明は、外用人工乳房、痂皮形成防止クッション又は痂皮形成防止マットレスなどの物品であって、消臭活性成分Ｃを含むシリコーンゲルを充填材料として含有する柔軟材料Ｂから形成された密閉エンベロープＡを有するものに関する。
【背景技術】
【０００２】
シリコーンゲル及び他のゲルは、医療分野において、外用（義乳房又は医療用クッション若しくは医療用マットレス）か内用（埋没式義乳房）かを問わず一般的に使用されている。これらのものは流動性が大きく、しかも非常に良好な機械的性質を有しており、それらの密度は、ヒトの組織の密度に近い。
【０００３】
特に、ブラカップ内に設置することを目的とした、比較的多数のタイプの外用人工乳房が存在する。最初の義乳房は、低密度成形ポリウレタンから作られたものであった。後になって開発された膨張式プラスチック義乳房のように、これらのものには、次の欠点があった。本物の胸と同じ流動性を有しないこと、軽いこと（これは、着用者に不均衡をもたらした）及び定位置にあまりよくとどまらないこと。
【０００４】
胸の形状を有する成形シリコーン義乳房が知られている。しかしながら、それらの重量は、正確には一致せず、しかも同じ自然な動きをしない。
【０００５】
現時点では、外用人工乳房の多くのモデルは、ポリウレタンフィルムから形成され、シリコーンゲルで満たされた柔軟なエンベロープを含む。
【０００６】
シリコーンゲルが頻繁に使用される別の分野は、床ずれ防止の分野である。
【０００７】
長期間にわたり座った状態又は横になった状態のままであることを余儀なくされた人々は、血液が循環するのを妨げる長期間の組織圧迫により生ずる床ずれ（これは、壊死、次いで組織分解をもたらし、感染状態になる）を形成するというリスクにさらされることが知られている。
【０００８】
床ずれは、自由な移動のできない人々（車いす使用者、高齢者、寝たきりの人など）や所定の組織表面に感覚がない人々にとっては大きな問題である。床ずれは、硬い表面上に骨の浮き上がった部分が長期間にわたり継続的に押しつけられた後に生じる潰瘍（皮膚及び皮下虚血性壊死）である。創傷、潰瘍又は痂皮としても知られているが、これらは、一般に、皮膚に近い骨の突き出た部分を有する身体の領域で出現する。現在のところ、依然として医療用クッション若しくは医療用マットレスが最も効果的な予防方法である。
【０００９】
膨張型バッグや液体又はゲルで満たされたバッグから形成された痂皮形成防止クッション及びマットレス、或いは、気泡材料から作られたクッション又はマットレスが既に知られている。
【００１０】
しかしながら、外用人工乳房や医療用のクッション又はマットレスなどの物品を製造するために、柔軟材料から作られたバッグ又はエンベロープ用、特にポリウレタン系プラスチックフィルム型又はシリコーンエラストマー型のエンベロープ用の充填剤としてシリコーンゲルを使用する場合、これらのものには、成形又は当業者に周知の他の任意の技術により物品を製造及び成形する間にシリコーンゲルを硬化させるときに不快な臭気を放つという欠点がある。特に、これらの物品を作製するために、シリコーンゲルの前駆体であるシリコーン組成物を、柔軟材料から作られたバッグ又はエンベロープ内に設置し、そして、型内において、温度を上昇させることによって又は硬化によって充填材料を重合させる。シリコーンゲルとエンベロープとの相互作用は、特に該エンベロープがポリウレタンフィルム型のものである場合には、硬化中の温度上昇と共に、吐き気を催させる臭気の出現に関与する分解生成物を発生させるように思われる。
【先行技術文献】
【特許文献】
【００１１】
【特許文献１】米国特許第３１５９６０１号明細書
【特許文献２】米国特許第３１５９６６２号明細書
【特許文献３】米国特許第３７２３４９７号明細書
【特許文献４】米国特許第３２２０９７２号明細書
【特許文献５】仏国特許第１５２８４６４号明細書
【特許文献６】仏国特許第２３７２８７４号明細書
【発明の概要】
【発明が解決しようとする課題】
【００１２】
この技術常識において、本発明の必須の目的の一つは、ポリウレタン系プラスチックフィルム型又はシリコーンエラストマー型の柔軟材料から形成され、かつ、充填材料としてシリコーンゲルを含有する密閉エンベロープを有する物品であって、上記の臭気の問題を有しないものを提供することである。
【００１３】
本出願人は、この目的を達成するために、相当なリサーチ手段を集結し、そして多数の実験を実施したところ、特にその努力の結果として、驚くべきことに、また予期せぬことに、架橋してシリコーンゲルを形成することができる標準的なシリコーン組成物に、上記用途における臭気の問題を低減させるためにアルミノシリケートを導入することが有益であることを見出した。
【課題を解決するための手段】
【００１４】
本発明の主題の一つは、柔軟材料、好ましくはポリウレタン系プラスチックフィルム型又はシリコーンエラストマー型の柔軟材料から形成された密閉エンベロープＡを含む物品であって、該密閉エンベロープＡは、ヒドロシリル化によりゲルに架橋できるシリコーン組成物Ｂを架橋することによって得られたシリコーンゲルを充填材料として含有し、該シリコーン組成物Ｂがアルミノシリケート、シクロデキストリン及び開いた又は閉じたかご形構造を有する化合物よりなる群から選択される少なくとも１種の消臭活性成分Ｃを含むことを特徴とする、前記物品である。
【発明を実施するための形態】
【００１５】
本発明の必須の特徴によれば、柔軟材料、好ましくはポリウレタン系プラスチックフィルム型又はシリコーンエラストマー型の柔軟材料から形成された密閉エンベロープＡを有する対象の物品は、基本的に、アルミノシリケート、シクロデキストリン及び開いた又は閉じたかご形構造を有する化合物よりなる群から選択される消臭活性成分Ｃを含むシリコーンゲルを充填剤として含有することを特徴とする。
【００１６】
有利な一実施形態によれば、消臭活性成分Ｃは、アルミノシリケート、好ましくはゼオライト、さらに好ましくは合成ゼオライトである。
【００１７】
ゼオライトは結晶性多孔質材料である。構造的には、ゼオライトは、結晶性アルミノシリケートのケージの集合体である。その単位ケージは、酸化アルミニウムと酸化珪素の錯体を結合し、かつ、酸素原子を共有する四面体の集合体からなる。つまり、ゼオライトは、四面体ＱＯ4（ここでＱは、一般にＳｉ及びＡｌ原子を表すが、ただし、Ｔｉ、Ｇｅ、Ｂ、Ｆｅ及びＧａも表す。）の集合体によって特徴付けられる。陰イオン電荷は、アルカリ金属又はアルカリ土類金属陽イオン（Ｎａ、Ｋ、Ｌｉ、Ｃａ）の存在により平衡化され、そして最終的には式：Ｍx/n［ＡｌxＳｉyＯ2(x+y)］・ｚＨ2Ｏに従って組織化される。比ｙ／ｘの値によって、これらの構造は、いくつかのタイプに分類できる。国際ゼオライト学会による３文字コードに従って分類される１２０を超えるタイプの元素構造が見出されている。これらのコードの定義は、例えば、ゼオライト構造の講評：Ｃｈ．Ｂａｅｒｌｏｃｈｅｒ，Ｗ．Ｗ．Ｍｅｉｅｒ，Ｄ．Ｈ．Ｏｉｓｏｎ，Ａｔｌａｓ  ｏｆ  Ｚｅｏｌｉｔｅ  ｆｒａｍｅｗｏｒｋ  Ｔｙｐｅｓ，改訂版第５版，Ｅｌｓｅｖｉｅｒ，Ａｍｓｔｅｒｄａｍ  ２００１，３−１８に記載されている。
【００１８】
ゼオライト合成は、例えば、次の論文：Ｈ．Ｋｅｓｓｌｅｒ，Ｓｙｎｔｈｅｓｉｓ  ｏｆ  Ｍｏｌｅｃｕｌａｒ  Ｓｉｅｖｅｓ，Ｃｏｍｐｒｅｈｅｎｓｉｖｅ  Ｓｕｐｒａｍｏｌｅｃｕｌａｒ  Ｃｈｅｍｉｓｔｒｙ，Ｇ．Ａｌｂｅｒｔｉ，Ｔ．Ｂｅｉｎ（著），第７巻，Ｐｅｒｇａｍｏｎ，Ｏｘｆｏｒｄ，１９９６，４２５−４６４及びＣ．Ｓ．Ｃｕｎｄｙ及びＰ．Ａ．Ｃｏｘ，Ｔｈｅ  Ｈｙｄｒｏｔｈｅｒｍａｌ  Ｓｙｎｔｈｅｓｉｓ  ｏｆ  Ｚｅｏｌｉｔｅｓ：Ｈｉｓｔｏｒｙ  ａｎｄ  Ｄｅｖｅｌｏｐｍｅｎｔ  ｆｒｏｍ  ｔｈｅ  Ｅａｒｌｉｅｓｔ  Ｄａｙｓ  ｔｏ  ｔｈｅ  Ｐｒｅｓｅｎｔ  Ｔｉｍｅ，Ｃｈｅｍ．Ｒｅｖ．２００３，１０３，６６３−７０１に記載されている。
【００１９】
開いた又は閉じたかご形構造を有する化合物は、周期律表の第３〜１３族の元素から選択される元素の少なくとも４個の原子と、少なくとも４個の酸素原子とを有する化合物であり、該元素の該原子は、酸素原子及び１個以上の同一の又は異なる置換基のみに結合している。
【００２０】
本発明の目的上、用語「かご形構造を有する化合物」とは、該元素の原子と酸素原子との配置及び該元素の原子と酸素原子との結合配置が少なくとも１個の多面体の少なくとも３面、好ましくは４面をなし、これらの面の頂点が該原子によって形成され、しかもこれらの面の辺が該結合によって形成される化合物を意味する。
【００２１】
本発明の目的上、用語「閉じたケージ」とは、該多面体（ｐｏｌｙｈｅｄｒａ）の辺の全てが該元素の原子と酸素原子との結合を構成するケージ（かご）を意味する。
【００２２】
本発明の目的上、用語「開いたケージ」とは、該多面体（ｐｏｌｙｈｅｄｒａ）の所定の辺が該元素の原子と酸素原子との結合を構成しないゲージを意味する。
【００２３】
好ましくは、該化合物（１種以上）は、該第３〜１３族の元素の４〜２０個、好ましくは４〜１２個、さらに好ましくは６、７、８、９、１０又は１２個の原子を有する。
【００２４】
シリコーンゲルは、従来どおり、
・珪素に結合するアルケニル基を１分子当たり平均して２個有する少なくとも１種のポリオルガノシロキサン（Ａ）であって、該アルケニル基がそれぞれ２〜６個の炭素原子を含有し、１個を超えるアルケニル基には珪素原子が結合していないもの、
・珪素原子に結合する水素原子を１分子当たり少なくとも２個、好ましくは少なくとも３個有する少なくとも１種の水素保有シリコーン化合物（Ｂ）、
・随意に、少なくとも１種の非官能化ポリオルガノシロキサン（Ｃ）、及び
・白金系ヒドロシリル化触媒（Ｄ）
を含むシリコーン組成物を架橋させることによって得られる。
【００２５】
これらの用途全てについて、これらのゲルの物性は、ビニル及びＳｉＨ官能基を保持するシロキシル単位の含有量を変更することによって用途に応じて調節される。
【００２６】
一般に、ポリジオルガノシロキサン（Ａ）は、珪素に結合するアルケニル基を１分子当たり平均２個含有し、ここで、それぞれのアルケニル基は異なる珪素原子に結合している。このポリジオルガノシロキサン（Ａ）は、実質的に直鎖状の重合体であるものの、わずかな分岐が存在していてもよい。好ましくは、これらのアルケニル基は、その分子内で互いに離れた珪素原子に結合しており、限度では、これらはシロキサン鎖の末端珪素原子に結合している。これらのアルケニル基は、多くとも６個の炭素原子を含有し、そして、これらのものは、例えば、ビニル、アリル又はヘキセニル基であることができるが、これらのものは、好ましくはビニル基である。ポリジオルガノシロキサン（Ａ）上の残りの有機置換基は、アルキル基及びアリール基から選択されるところ、好ましくは８個を超えない炭素原子を有するアルキル基及びフェニル基である。これら残りの置換基の例は、メチル、エチル、プロピル、イソブチル及びフェニル基である。最も容易に使用される化合物は、α，ω−（ジメチルビニルシロキシ）ポリジメチルシロキサン又はポリ（ジメチルシロキサン）（メチルビニルシロキサン）α，ω−（ジメチルビニルシロキシ）型のポリオルガノシロキサンである。
【００２７】
ポリジオルガノシロキサン（Ａ）は、商品、例えば、ブルースターシリコーンズ社製のＲｈｏｄｏｒｓｉｌ（商標）６２１Ｖという商品群であり、それらの構造及びそれらの合成の両方について広く技術文献に開示されている。
【００２８】
好ましくは、ポリジオルガノシロキサン（Ａ）は、実質的に直鎖状であり、かつ、２０００００ｍＰａ．ｓ以下、好ましくは１７００００ｍＰａ．ｓ以下、さらに好ましくは２０〜１６５０００ｍＰａ．ｓの動的粘度を有する。
【００２９】
別の変形例によれば、珪素原子に直接結合したアルケニル反応性基の重量パーセントは０．０２５％〜３％である。
【００３０】
水素化珪素化合物（Ｂ）は、一般に、珪素原子に結合した水素原子を１分子当たり少なくとも２個、好ましくは３個含むポリオルガノシロキサン又はシランである。これらの水素原子は、末端シロキサン単位上及び重合体鎖内にあるシロキサン単位上にも位置することができ、或いは、これらのものは、シロキサン鎖内にのみ位置することができる。
【００３１】
実際には、使用するポリオルガノヒドロゲノシロキサン（Ｂ）は、例えば、ポリ（ジメチルシロキシ）（シロキシメチルヒドロゲノ）−α，ω−（ジメチルヒドロゲノシロキシ）型のポリオルガノシロキサン及びα，ω−（ジメチルヒドロゲノシロキシ）ポリジメチルシロキサンである。これらのＰＯＳ（Ｉ）は商品であり、それらの構造及びそれらの合成に関して技術文献に広く開示されている。
【００３２】
非官能化ポリオルガノシロキサン（Ｃ）について、最も手軽に使用されるものは、α，ω−（トリメチルシロキシ）ポリジメチルシロキサン又はＰＤＭＳである。これらのポリオルガノシロキサンは、商品、例えばブルースターシリコーンズ社製のＲｈｏｄｏｒｓｉｌ（商標）４７Ｖ群（例えば４７Ｖ５０、４７Ｖ１００、４７Ｖ５００、４７Ｖ５００、４７Ｖ１２５００又は４７Ｖ３００００）という商品であり、また、それらの構造及びそれらの合成に関して技術文献に広く開示されている。
【００３３】
好ましくは、非官能化ポリオルガノシロキサン（Ｃ）は、実質的に直鎖状であり、かつ、５００００ｍＰａ．ｓ以下、好ましくは２０〜４００００ｍＰａ．ｓの動的粘度を有する。
【００３４】
触媒（Ｄ）は、本発明に従う組成物の別の重要な成分である。このものは、好ましくは、有機金属白金錯体であるか、或いは、例えば、従来から≡ＳｉＨ基と≡Ｓｉ−ビニル基とのヒドロシリル化反応の触媒として使用されている白金系触媒の一つである。言及できる例としては、とりわけ、白金黒、塩化白金酸、アルコールで変性された塩化白金酸、塩化白金酸とオレフィンとの錯体、アルデヒド、ビニルシロキサン又はアセチレン系アルコールが挙げられる。米国特許第２８２３２１８号には塩化白金酸型のヒドロシリル化触媒が開示され、米国特許第３４１９５９３号は、塩化白金酸と、ビニルシロキサン型の有機シリコーンとの錯体によって形成された触媒に関するものである。ヒドロキシル化触媒として有用な白金と炭化水素との錯体が米国特許第３１５９６０１号及び同３１５９６６２号に開示されている。米国特許第３７２３４９７には、アセチルアセトン酸白金が記載され、米国特許第３２２０９７２号は白金アルコキシド系触媒に関するものである。
【００３５】
成分（Ｄ）について、用語「有効量の少なくとも１種のヒドロシリル化反応触媒」とは、ヒドロシリル化反応を開始させるのに十分な量を意味する。触媒として有効な使用量に関して、当該技術分野における当業者であれば、ヒドロシリル化反応を促進させるために触媒の最適量を完全に決定することができることは言うまでもない。この量は、特に、対象とする触媒の性質及びＰＯＳの性質による。参考までに、この量は、該組成物の総重量に対して０．００１重量％〜０．５重量％であると示すことができる。
【００３６】
好ましくは、成分（Ａ）、（Ｂ）、（Ｃ）及び（Ｄ）の量は、珪素に結合した水素原子対珪素に結合したアルケニル基（Ｘ）のモル比ｒが０．５：１〜５：１であるように選択される。
【００３７】
また、本発明に従うシリコーン組成物は、次の化合物から選択される少なくとも１種の付加反応遅延剤又は架橋禁止剤を含むこともできる：
・環状形態であってもよい、少なくとも１個のアルケニルで置換されたポリオルガノシロキサン（テトラメチルビニルテトラシロキサンが特に好ましい）、
・ピリジン、
・有機ホスフィン及びホスフィット、
・不飽和アミド、
・マレイン酸アルキル、及び
・アセチレン系アルコール。
【００３８】
好ましいヒドロシリル化反応熱阻害剤のうち、これらのアセチレン系アルコール（ＦＲ−Ａ−１５２８４６４号及びＦＲ−Ａ−２３７２８７４参照）は、次式を有する：
Ｒ’−（Ｒ”）Ｃ（ＯＨ）−Ｃ≡ＣＨ
この式において、
・Ｒ’は、直鎖又は分岐アルキル基又はフェニル基であり；
・Ｒ”は、Ｈ又は直鎖若しくは分岐のアルキル基又はフェニル基であり；これらのＲ’基、Ｒ”基及び該三重結合に対してα位にある炭素原子は環を形成してよく；
・Ｒ’及びＲ”に含まれる炭素原子の総数は、少なくとも５、好ましくは９〜２０である。
【００３９】
該アルコールは、好ましくは、２５０℃を超える沸点を有するものから選択される。言及することができる例としては、
・１−エチニル−１−シクロヘキサノール；
・３−メチル−１−ドデシン−３−オール；
・３，７，１１−トリメチル−１−ドデシン−３−オール；
・１，１−ジフェニル−２−プロピン−１−オール；
・３−エチル−６−エチル−１−ノニン−３−オール；
・２−メチル−３−ブチン−２−オール；
・３−メチル−１−ペンタデシン−３−オール
が挙げられる。
【００４０】
これらのα−アセチレン系アルコールは商品である。このような遅延剤は、該シリコーン組成物中におけるポリオルガノシロキサンの総重量に対して最大３０００ｐｐｍの割合、好ましくは１００〜１０００ｐｐｍの割合で存在する。
【００４１】
それ自体周知の態様で、シリコーンエラストマー組成物に、様々な慣用型添加剤、例えば充填剤又は着色剤を添加することもできる。
【００４２】
本発明に従う組成物の貯蔵安定性を改善し、かつ、容易に取り扱うことができる商業形態を使用者に提供するために、成分（Ａ）、（Ｂ）及び（Ｃ）と、随意に、本発明に従って定義されるヒドロシリル化によって接着ゲルに架橋できるシリコーン組成物の成分（Ｅ）とを含む少なくとも２種の成分Ａ及びＢを有する系が想起される。ただし、当該系は、ヒドロシリル化反応触媒（Ｄ）が成分（Ｂ）から分離していることを条件とするものとする。
【００４３】
使用を単純にするために、割合Ａ：Ｂがおよそ１０：１００〜１００：１０、好ましくは４０：６０〜６０：４０、さらに好ましくは５０：５０重量部である２成分系を提案することが好ましい。
【００４４】
ゲルの製造に関して、組成物のゲルへの架橋は、室温で生じること又は例えば５０〜２００℃の温度に加熱した後に生じることを指摘することができる。この文脈において、必要な架橋時間は、例えば、数分〜１時間３０分である。上記組成物から得られた架橋接着ゲルは、本発明の完全な主題となるものである。
【００４５】
好ましい実施形態によれば、ヒドロシリル化によってゲルに架橋できるシリコーン組成物Ｂは、該シリコーン組成物Ｂの総重量に対して、消臭活性成分Ｃを１重量％まで、好ましくは０．５重量％まで、さらに好ましくは０．０１重量％〜０．１重量％含む。
【００４６】
本発明の好ましい一実施形態によれば、本発明に従う物品は、外用人工乳房、痂皮形成防止クッション又は痂皮形成防止マットレスである。
【００４７】
これらの製品は、商業的に広く流通しており、また、当業者には周知である。
【００４８】
また、本発明は、
・少なくとも１種のアルミノシリケートの、整形外科用途などのためのプラスチック製再建プロテーゼ又はクッション用シリコーンゲルにおける消臭活性成分Ｃとしての使用、
・少なくとも１種のアルミノシリケート（ゼオライトが特に好ましく、合成ゼオライトがさらに好ましい）の、外用義乳房、痂皮形成防止クッション又は痂皮形成防止マットレス用のシリコーンゲルにおける消臭活性成分Ｃとしての使用、及び
・前記アルミノシリケートがゼオライト、好ましくはゼオライトであることを特徴とする前記使用
に関するものでもある。
【００４９】
以下の非限定的な実施例は、本発明に従う組成物の配合の様々な可能性、及び該組成物を架橋することによって得られるシリコーンゲルの特徴及び特性を示すものである。
【実施例】
【００５０】
例：
（１）以下のリストは、このゲルのＡ及びＢ部の組成物において使用した出発材料を説明するものである：
・オイル（Ａ）（ＳｉＶｉ）＝粘度１０００００ｍＰａ．ｓのα，ω（ジメチルビニルシロキシ）ポリジメチルシロキサンオイル、
・オイル（Ｂ）（ＳｉＨ）＝粘度２５ｍＰａ．ｓのポリ（ジメチルシロキシ）（シロキシメチルヒドロゲノ）−α，ω−（ジメチルヒドロゲノシロキシ）オイル、
・オイル（Ｃ）（ＰＤＭＳ）＝粘度１００ｍＰａ．ｓのα，ω（トリメチルシロキシ）ポリジメチルシロキサン、
・スラリー（Ｄ）：ビニル末端基を有するポリジメチルシロキサンオイル＋３０重量％の非晶質ヒュームドシリカの混合物
・オイル（Ｅ）（環状ＤVI）：メチルビニルシクロシロキサン、
・混合物（Ｆ）：粘度５０ｍＰａ．ｓのポリジメチルシロキサンオイル中、１０重量％のα，ω（トリメチルシロキシ）ポリ（シロキシメチルヒドロゲノ）オイル（構造ＭＤ’50Ｍ）、
・粘度１０ｍＰａ．ｓのオイル（Ｇ）（ＳｉＨ）α，ω（トリメチルシロキシ）ポリ（ジメチルシロキシ）（シロキシメチルヒドロゲノ）オイル、
・触媒（Ｆ）＝架橋用触媒として使用した溶液状の有機金属白金錯体；この触媒の濃度は、該組成物の総質量に対する、酸化状態０のＰｔ金属の重量パーセントとして与えられる。
【００５１】
（２）表１は、Ａ及びＢ部における成分のそれぞれの濃度を説明するものである。
【表１】
2010524514.tif 000002
【００５２】
説明した組成物は２成分形態であり、また、架橋は、２つの部分、すなわちＡ及びＢを５０／５０の比で２５℃で混合させた後に生じる。同じようにして比較ゲル（Ｃ−１）を得る。
【００５３】
本発明に従い、第２ゲル（Ｉ−１）を、上記Ａ及びＢ部（１：１）にＵＯＰ社が販売するＺｅｏｌｉｔｅ  Ａｂｓｃｅｎｔｓ（商標）１０００を該組成物の総重量に対して０．０５重量％添加したものを混合させることによって製造する。
【００５４】
臭気の放出を評価するための試験：
Ｐｈａｒｅｔｒａ社が販売するポリウレタンフィルム（フィルムの厚さ：６０〜７０ミクロン）の２ｃｍ2の面積を有する断片をこれらのゲル（Ｃ−１）及び（Ｉ−１）に混合し、そして、その全体を１２０℃で１時間３０分にわたり硬化させる。この試験の結果を以下の表２に与える。
【００５５】
【表２】
2010524514.tif 000003
【００５６】
本発明に従うゲル（Ｉ−１）には、吐き気を催す臭気が全くなかった（アミン様の臭気が全くなかった）のに対し、比較例に従うゲル（Ｃ−１）には、吐き気を催す強烈な臭気があった。
【００５７】
同じ結果（吐き気を催す臭気が存在しないこと）が、本発明に従うシリコーンゲルを、外用人工乳房、痂皮形成防止クッション及び痂皮形成防止マットレスを製造する際にポリウレタン系柔軟材料から形成された密閉エンベロープ用の充填剤量として使用した場合にも得られた。
【国際調査報告】
2010524514.tif 000004
2010524514.tif 000005
2010524514.tif 000006
2010524514.tif 000007
2010524514.tif 000008
2010524514.tif 000009